(57)【要約】【課題】金属含有クラスターの機能低下を抑制して長寿命化を実現することができ、煩雑な交換作業を要せず、省資源化を図ることができる機能性構造体およびその製造方法を提供する。【解決手段】機能性構造体１は、ゼオライト型化合物で構成される多孔質構造の骨格体１０と、該骨格体に内在する少なくとも１つの金属含有クラスター２０とを備える。骨格体１０は、該骨格体１０の内部に、上記多孔質構造の複数の孔１１ａが互いに連通するように形成された通路１１を有する。金属含有クラスター２０は、骨格体１０の少なくとも通路１１に存在している。【選択図】図１
2018202387.tif 000002
【特許請求の範囲】
【請求項１】
ゼオライト型化合物で構成される多孔質構造の骨格体と、
前記骨格体に内在する少なくとも１つの金属含有クラスターと、
を備え、
前記骨格体が、互いに連通する通路を有し、
前記金属含有クラスターが、前記骨格体の少なくとも前記通路に存在していることを特徴とする、機能性構造体。
【請求項２】
前記通路は、前記ゼオライト型化合物の骨格構造によって画定される一次元孔、二次元孔及び三次元孔のうちのいずれかと、前記一次元孔、前記二次元孔及び前記三次元孔のうちのいずれとも異なる拡径部を有し、
前記金属含有クラスターが、前記通路の前記拡径部に存在していることを特徴とする、請求項１記載の機能性構造体。
【請求項３】
前記拡径部は、前記一次元孔、前記二次元孔及び前記三次元孔のうちのいずれかを構成する複数の孔同士を連通している、請求項２記載の機能性構造体。
【請求項４】
前記金属含有クラスターは、触媒機能を有する金属微粒子であり、
前記骨格体は、前記金属微粒子を担持する担体であることを特徴とする、請求項２または３記載の機能性構造体。
【請求項５】
前記金属微粒子の金属元素（Ｍ）が、前記機能性構造体に対して０．５〜２．５質量％で含有されていることを特徴とする、請求項４記載の機能性構造体。
【請求項６】
前記金属微粒子の平均粒径が、０．２ｎｍ〜２ｎｍであることを特徴とする、請求項４または５記載の機能性構造体。
【請求項７】
前記通路の平均内径は、０．１ｎｍ〜１．５ｎｍであり、
前記拡径部の内径は、０．５ｎｍ〜５０ｎｍであることを特徴とする、請求項２〜６のいずれか１項記載の機能性構造体。
【請求項８】
前記骨格体の外表面に保持された少なくとも１つの他の機能性物質を更に備えることを特徴とする、請求項１〜７のいずれか１項記載の機能性構造体。
【請求項９】
前記骨格体に内在する前記金属含有クラスターの含有量が、前記骨格体の外表面に保持された前記少なくとも１つの他の機能性物質の含有量よりも大きいことを特徴とする、請求項８記載の機能性構造体。
【請求項１０】
前記ゼオライト型化合物は、ケイ酸塩化合物であることを特徴とする、請求項１〜９のいずれか１項記載の機能性構造体。
【請求項１１】
前記金属含有クラスターは、Ａｕ、Ａｇ、Ｃｕ、Ｐｔ、Ｒｈ、Ｐｄ、Ｎｉ、Ｃｏ、Ｆｅ、Ｍｎ、Ｃｒ、Ｉｒ、Ｚｒ、Ｃｅ、Ａｌ、Ｎｂ、Ｔｉ、Ｂｉ、Ｍｏ、Ｖ、Ｗ、Ｍｇ、およびＲｕからなる群から選択される少なくとも１種の金属原子からなることを特徴とする、請求項１〜１０のいずか１項記載の機能性構造体。
【請求項１２】
ゼオライト型化合物で構成される多孔質構造の骨格体を得るための前駆体材料（Ａ）に金属含有溶液が含浸された前駆体材料（Ｂ）を水熱処理する水熱処理工程と、
前記前駆体材料（Ｂ）を水熱処理して得られた前駆体材料（Ｃ）を焼成する焼成工程と、
を有することを特徴とする機能性構造体の製造方法。
【請求項１３】
さらに、前記前駆体材料（Ｃ）に還元処理を行う工程を有することを特徴とする、請求項１２記載の機能性構造体の製造方法。
【請求項１４】
前記焼成工程の前に、非イオン性界面活性剤を、前記前駆体材料（Ａ）に対して５０〜５００質量％添加することを特徴とする、請求項１２または１３記載の機能性構造体の製造方法。
【請求項１５】
前記焼成工程の前に、前記前駆体材料（Ａ）に前記金属含有溶液を複数回に分けて添加することで、前記前駆体材料（Ａ）に前記金属含有溶液を含浸させることを特徴とする、請求項１２〜１４のいずれか１項記載の機能性構造体の製造方法。
【請求項１６】
前記焼成工程の前に前記前駆体材料（Ａ）に前記金属含有溶液を含浸させる際に、前記前駆体材料（Ａ）に添加する前記金属含有溶液の添加量を、前記前駆体材料（Ａ）に添加する前記金属含有溶液中に含まれる金属元素（Ｍ）に対する、前記前駆体材料（Ａ）を構成するケイ素（Ｓｉ）の比（原子数比Ｓｉ／Ｍ）に換算して、１０〜１０００となるように調整することを特徴とする、請求項１２〜１５のいずれか１項記載の機能性構造体の製造方法。
【請求項１７】
前記水熱処理工程において、前記前駆体材料（Ｃ）と構造規定剤とを混合することを特徴とする、請求項１６記載の機能性構造体の製造方法。
【請求項１８】
前記水熱処理工程が塩基性雰囲気下で行われることを特徴とする、請求項１６記載の機能性構造体の製造方法。
【発明の詳細な説明】
【技術分野】
【０００１】
本発明は、多孔質構造の骨格体と金属含有クラスターとを備える機能性構造体およびその製造方法に関する。
【背景技術】
【０００２】
石油コンビナートの製油所では、原油から、ナフサと呼ばれる石油化学原料や、重油、軽油、灯油、ガソリン、ＬＰガス等の各種燃料が製造されている。原油は、上記の石油化学原料や各種燃料の他、様々な不純物が混ざり合った混合物であるため、原油に含まれる各成分を蒸留、分離する工程が必要となる。
【０００３】
そこで石油精製プロセスでは、各成分の沸点差を利用し、常圧蒸留装置における塔内の棚段で原油を加熱して成分毎に分離し、分離後の各物質を濃縮している。これにより、ＬＰガス、ナフサ等の低沸点物質が常圧蒸留装置の上部棚段で取り出されると共に、重油等の高沸点物質が常圧蒸留装置の底部から取り出される。そして、分離、濃縮された各物質に脱硫等の二次処理を施すことにより、各種燃料製品が製造される。
【０００４】
一般に、石油改質用触媒は、上記石油精製プロセスにおいて低沸点のナフサ等を効率良く改質してオクタン価の高いガソリン等を製造するために使用されている。原油中のナフサ留分はそのままではオクタン価が低く、車両を走らせるガソリンとしては不適合であるため、ナフサ留分中のオクタン価の低いパラフィン分およびナフテン分を、石油改質用触媒を用いてオクタン価の高い芳香族分に改質することにより、車両の燃料に適した性状の改質ガソリンを製造している。
【０００５】
また、原油の重質化に伴い、重質油を直脱装置、間脱装置などの水素化脱硫装置にて水素化脱硫処理して得られる脱硫重油、脱硫重質軽油等を更に分解して、脱硫ナフサ、脱硫灯油、脱硫軽油等を増産する水素化分解処理が行われている。例えば、常圧蒸留残渣油を水素化分解処理することにより、脱硫灯軽油留分、脱硫ナフサ留分の得率を増大して脱硫重油を低減し、且つ、その脱硫重油を接触分解装置にてＬＰＧ留分、ＦＣＣガソリン留分、ＬＣＯ留分を生産することによって残渣油を低減し、軽質油留分を増大させる。このとき、代表的なゼオライトである結晶性アルミノシリケート担体からなる触媒や、ゼオライトと多孔性無機酸化物とを特定の割合で含む水素化分解触媒が提案されている。
【０００６】
例えば、水素化分解触媒として、Ｙ型ゼオライトからなる担体の表面に、Ｐｄ、Ｐｔ、Ｃｏ、Ｆｅ、Ｃｒ、Ｍｏ、Ｗ及びこれらの混合物から選択される材料からなる金属が沈着されてなる触媒が開示されている（特許文献１）。
【０００７】
また、自動車分野においては、ディーゼルエンジンを搭載した車両の排気ガス用触媒構造体として、基材セラミック表面にセラミック担体を配置し、該セラミック担体に主触媒成分及び助触媒成分の双方を担持してなるセラミック触媒体が提案されている。このセラミック触媒体では、γ−アルミナからなるセラミック担体の表面に、結晶格子中の格子欠陥等からなる多数の細孔が形成されており、Ｃｅ−Ｚｒ、Ｐｔ等からなる主触媒成分がセラミック担体の表面近傍に直接担持された構成を有している（特許文献２）。
【０００８】
上記のような石油精製プロセスや自動車分野で使用する触媒として、上記特許文献１及び２に記載の触媒以外に、金属含有クラスター触媒の使用が有望視されている。
【先行技術文献】
【特許文献】
【０００９】
【特許文献１】米国特許出願公開第２０１６／００３０９３４号明細書
【特許文献２】米国特許出願公開第２００３／０１０９３８３号明細書
【発明の概要】
【発明が解決しようとする課題】
【００１０】
しかしながら、上記のような触媒構造体では、触媒粒子が担体の表面或いは表面近傍に担持されているため、石油精製プロセスでの改質処理中や自動車からの排ガスの処理中に被改質物質等の流体から受ける力や熱などの影響に因って触媒粒子が担体内で移動し、触媒粒子同士の凝集（シンタリング）が発生し易い。触媒粒子同士の凝集が生じると、触媒としての有効表面積が減少することで触媒活性が低下することから寿命が通常よりも短くなるため、触媒構造体自体を短期間で交換・再生しなければならず、交換作業が煩雑であると共に、省資源化を図ることができないという問題がある。また、石油改質用触媒は、通常、常圧蒸留装置の下流側に連結されて石油精製プロセスにおいて連続的に使用されるため、触媒の再活性化技術を適用し難く、仮に再活性化技術を適用できたとしても作業が非常に煩雑となる。また、このような機能の経年的な低下の抑制或いは防止は、触媒分野のみならず様々な技術分野での課題として挙げられている。特に、金属含有クラスターを用いた場合にもその機能の長期的な維持を図るべく解決策が望まれている。
【００１１】
本発明の目的は、金属含有クラスターの機能低下を抑制して長寿命化を実現することができ、煩雑な交換作業を要せず、省資源化を図ることができる機能性構造体およびその製造方法を提供することにある。
【課題を解決するための手段】
【００１２】
本発明は以下の要旨構成を有する。
［１］ゼオライト型化合物で構成される多孔質構造の骨格体と、
前記骨格体に内在する少なくとも１つの金属含有クラスターと、
を備え、
前記骨格体が、互いに連通する通路を有し、
前記金属含有クラスターが、前記骨格体の少なくとも前記通路に存在していることを特徴とする、機能性構造体。
［２］前記通路は、前記ゼオライト型化合物の骨格構造によって画定される一次元孔、二次元孔及び三次元孔のうちのいずれかと、前記一次元孔、前記二次元孔及び前記三次元孔のうちのいずれとも異なる拡径部を有し、
前記金属含有クラスターが、前記通路の前記拡径部に存在していることを特徴とする、上記［１］記載の機能性構造体。
［３］前記拡径部は、前記一次元孔、前記二次元孔及び前記三次元孔のうちのいずれかを構成する複数の孔同士を連通している、上記［２］記載の機能性構造体。
［４］前記金属含有クラスターは、触媒機能を有する金属微粒子であり、
前記骨格体は、前記金属微粒子を担持する担体であることを特徴とする、上記［２］または［３］記載の機能性構造体。
［５］前記金属微粒子の金属元素（Ｍ）が、前記機能性構造体に対して０．５〜２．５質量％で含有されていることを特徴とする、上記［４］記載の機能性構造体。
［６］前記金属微粒子の平均粒径が、０．２ｎｍ〜２ｎｍであることを特徴とする、上記［４］または［５］記載の機能性構造体。
［７］前記通路の平均内径は、０．１ｎｍ〜１．５ｎｍであり、
前記拡径部の内径は、０．５ｎｍ〜５０ｎｍであることを特徴とする、上記［２］〜［６］のいずれか１つに記載の機能性構造体。
［８］前記骨格体の外表面に保持された少なくとも１つの他の機能性物質を更に備えることを特徴とする、上記［１］〜［７］のいずれか１つに記載の機能性構造体。
［９］前記骨格体に内在する前記金属含有クラスターの含有量が、前記骨格体の外表面に保持された前記少なくとも１つの他の機能性物質の含有量よりも大きいことを特徴とする、上記［８］記載の機能性構造体。
［１０］前記ゼオライト型化合物は、ケイ酸塩化合物であることを特徴とする、上記［１］〜［９］のいずれか１つに記載の機能性構造体。
［１１］前記金属含有クラスターは、Ａｕ、Ａｇ、Ｃｕ、Ｐｔ、Ｒｈ、Ｐｄ、Ｎｉ、Ｃｏ、Ｆｅ、Ｍｎ、Ｃｒ、Ｉｒ、Ｚｒ、Ｃｅ、Ａｌ、Ｎｂ、Ｔｉ、Ｂｉ、Ｍｏ、Ｖ、Ｗ、Ｍｇ、およびＲｕからなる群から選択される少なくとも１種の金属原子からなることを特徴とする、上記［１］〜［１０］のいずれか１つに記載の機能性構造体。
［１２］ゼオライト型化合物で構成される多孔質構造の骨格体を得るための前駆体材料（Ａ）に金属含有溶液が含浸された前駆体材料（Ｂ）を水熱処理する水熱処理工程と、
前記前駆体材料（Ｂ）を水熱処理して得られた前駆体材料（Ｃ）を焼成する焼成工程と、
を有することを特徴とする機能性構造体の製造方法。
［１３］さらに、前記前駆体材料（Ｃ）に還元処理を行う工程を有することを特徴とする、上記［１２］記載の機能性構造体の製造方法。
［１４］前記焼成工程の前に、非イオン性界面活性剤を、前記前駆体材料（Ａ）に対して５０〜５００質量％添加することを特徴とする、上記［１２］または［１３］記載の機能性構造体の製造方法。
［１５］前記焼成工程の前に、前記前駆体材料（Ａ）に前記金属含有溶液を複数回に分けて添加することで、前記前駆体材料（Ａ）に前記金属含有溶液を含浸させることを特徴とする、上記［１２］〜［１４］のいずれか１つに記載の機能性構造体の製造方法。
［１６］前記焼成工程の前に前記前駆体材料（Ａ）に前記金属含有溶液を含浸させる際に、前記前駆体材料（Ａ）に添加する前記金属含有溶液の添加量を、前記前駆体材料（Ａ）に添加する前記金属含有溶液中に含まれる金属元素（Ｍ）に対する、前記前駆体材料（Ａ）を構成するケイ素（Ｓｉ）の比（原子数比Ｓｉ／Ｍ）に換算して、１０〜１０００となるように調整することを特徴とする、上記［１２］〜［１５］のいずれか１つに記載の機能性構造体の製造方法。
［１７］前記水熱処理工程において、前記前駆体材料（Ｃ）と構造規定剤とを混合することを特徴とする、上記［１６］記載の機能性構造体の製造方法。
［１８］前記水熱処理工程が塩基性雰囲気下で行われることを特徴とする、上記［１６］記載の機能性構造体の製造方法。
【発明の効果】
【００１３】
本発明によれば、金属含有クラスターの機能低下を抑制して長寿命化を実現することができ、煩雑な交換作業を要せず、省資源化を図ることができる機能性構造体およびその製造方法を提供することができる。
【図面の簡単な説明】
【００１４】
【図１】本発明の実施形態に係る機能性構造体の構成を概略的に示す図であり、（ａ）は模式図、（ｂ）は部分拡大断面図である。
【図２】図１の機能性構造体の機能の一例を説明するための部分拡大断面図であり、（ａ）は篩機能、（ｂ）は触媒機能を説明する図である。
【図３】図３は、図１の機能性構造体の製造方法の一例を示すフローチャートである。
【図４】図１の機能性構造体の変形例を示す模式図である。
【発明を実施するための形態】
【００１５】
一実施形態の機能性構造体は、ゼオライト型化合物で構成される多孔質構造の骨格体と、骨格体に内在する少なくとも１つの金属含有クラスターとを備える。骨格体が互いに連通する通路を有し、金属含有クラスターが骨格体の少なくとも前記通路に存在している。
以下、本発明の実施形態を、図面を参照しながら詳細に説明する。
【００１６】
［機能性構造体の構成］
図１は、本発明の実施形態に係る機能性構造体の構成を概略的に示す図であり、（ａ）は斜視図、（ｂ）は部分拡大断面図である。なお、図１における機能性構造体は、その一例を示すものであり、本発明に係る各構成の形状、寸法等は、図１のものに限られないものとする。
【００１７】
図１（ａ）に示すように、機能性構造体１は、ゼオライト型化合物で構成される多孔質構造の骨格体１０と、該骨格体１０に内在する少なくとも１つの金属含有クラスター２０とを備える。金属含有クラスター２０は、単独又は骨格体１０と協働することによって一又は複数の機能を有する物質であり、上記機能には、例えば触媒機能、発光（或いは蛍光）機能、吸光機能、識別機能等が含まれる。金属含有クラスター２０は、例えば触媒機能を有する触媒物質である。金属含有クラスター２０は、触媒機能を有する金属微粒子であることが好ましい。なお、「金属含有クラスター」とは、金属を含有し、複数個の原子が結合した原子集団を意味する。この機能性構造体１において、複数の金属含有クラスター２０，２０，・・・は、骨格体１０の多孔質構造の内部に存在し、好適には包接されている。金属含有クラスター２０の一例である触媒物質は、好ましくは１種以上の金属又は金属酸化物の微粒子である。金属及び金属酸化物の種類の詳細については後述する。
【００１８】
骨格体１０は、図１（ｂ）に示すように、該骨格体１０の内部に、上記多孔質構造の複数の孔１１ａ，１１ａ，・・・が互いに連通するように形成された通路１１を有する。通路１１は、ゼオライト型化合物の骨格構造によって画定される一次元孔、二次元孔及び三次元孔のうちのいずれかと、上記一次元孔、上記二次元孔及び上記三次元孔のうちのいずれとも異なる拡径部１２とを有していることが好ましく、このとき、金属含有クラスター２０は、少なくとも拡径部１２に存在していることが好ましく、少なくとも拡径部１２に包接されていることがより好ましい。ここでいう一次元孔とは、一次元チャンネルを形成しているトンネル型またはケージ型の孔、もしくは複数の一次元チャンネルを形成しているトンネル型またはケージ型の複数の孔（複数の一次元チャンネル）を指す。また、二次元孔とは、複数の一次元チャンネルが二次元的に連結された二次元チャンネルを指し、三次元孔とは、複数の一次元チャンネルが三次元的に連結された三次元チャンネルを指す。金属含有クラスター２０は、骨格体１０の少なくとも通路１１に存在しており、好ましくは骨格体１０の少なくとも通路１１に保持されており、好ましくは骨格体１０の拡径部１２に包接されている。これにより、金属含有クラスター２０の骨格体１０内での移動がさらに規制され、金属含有クラスター２０の離脱や、金属含有クラスター２０、２０同士の凝集をさらに有効に防止することができる。包接とは、金属含有クラスター２０が骨格体１０に内包されている状態を指す。このとき金属含有クラスター２０と骨格体１０とは、必ずしも直接的に互いが接触している必要はなく、金属含有クラスター２０と骨格体１０との間に他の物質（例えば、界面活性剤等）が介在した状態で、金属含有クラスター２０が骨格体１０に間接的に存在していても良い。
【００１９】
図１（ｂ）では金属含有クラスター２０が拡径部１２に存在しているが、これに限らず、金属含有クラスター２０の少なくとも一部が露出した状態で通路１１の内壁に存在していてもよい。また、金属含有クラスター２０の外表面の少なくとも一部が露出した状態で通路１１の内壁に存在していてもよい。例えば、金属含有クラスター２０が金属微粒子又は金属酸化物微粒子である場合、金属微粒子又は金属酸化物微粒子の外表面の少なくとも一部が露出した状態で通路１１の内壁に存在していてもよい。
また、拡径部１２は、上記一次元孔、上記二次元孔及び上記三次元孔のうちのいずれかを構成する複数の孔１１ａ，１１ａ同士を連通しているのが好ましい。これにより、骨格体１０の内部に、一次元孔、二次元孔又は三次元孔とは異なる別途の通路が設けられるので、金属含有クラスター２０の機能をより発揮させることができる。
【００２０】
骨格体１０は、好ましくは少なくとも１つの触媒物質（例えば、金属微粒子）を担持する担体である。通路１１は、骨格体１０の内部に、分岐部或いは合流部を含んで三次元的に形成されており、拡径部１２は、通路１１の上記分岐部或いは合流部に設けられるのが好ましい。
【００２１】
骨格体１０に形成された通路１１の平均内径ＤＦは、上記一次元孔、二次元孔及び三次元孔のうちのいずれかを構成する孔１１ａの短径及び長径の平均値から算出され、例えば、０．１ｎｍ〜１．５ｎｍであり、好ましくは０．５ｎｍ〜０．８ｎｍである。上記金属微粒子又は金属酸化物微粒子が存在する拡径部１２の内径ＤＥは、例えば、０．５ｎｍ〜５０ｎｍであり、好ましくは１．１ｎｍ〜４０ｎｍ、より好ましくは１．１ｎｍ〜３．３ｎｍである。
【００２２】
骨格体１０は、ゼオライト型化合物で構成される。ゼオライト型化合物としては、例えば、ゼオライト（アルミノケイ酸塩）、陽イオン交換ゼオライト、シリカライト等のケイ酸塩化合物、アルミノホウ酸塩、アルミノヒ酸塩、ゲルマニウム酸塩等のゼオライト類縁化合物、リン酸モリブデン等のリン酸塩系ゼオライト類似物質などが挙げられる。中でも、ゼオライト型化合物はケイ酸塩化合物であることが好ましい。
ゼオライト型化合物の骨格構造は、ＦＡＵ型（Ｙ型またはＸ型）、ＭＴＷ型、ＭＦＩ型（ＺＳＭ−５）、ＦＥＲ型（フェリエライト）、ＬＴＡ型（Ａ型）、ＭＷＷ型（ＭＣＭ−２２）、ＭＯＲ型（モルデナイト）、ＬＴＬ型（Ｌ型）、ＢＥＡ型（ベータ型）などの中から選択され、好ましくはＭＦＩ型であり、より好ましくはＺＳＭ−５である。ゼオライト型化合物には、各骨格構造に応じた孔径を有する孔が複数形成されており、例えばＭＦＩ型の最大孔径は０．６３６ｎｍ（６．３６Å）、平均孔径０．５６０ｎｍ（５．６０Å）である。
【００２３】
一例では、金属微粒子又は金属酸化物微粒子が拡径部１２内に留まり、金属微粒子又は金属酸化物微粒子の骨格体１０内での移動が規制される。よって、金属微粒子又は金属酸化物微粒子が流体から外力を受けた場合であっても金属微粒子又は金属酸化物微粒子が骨格体１０内で移動することが無く、一の金属微粒子又は金属酸化物微粒子が他の金属微粒子又は金属酸化物微粒子と接触するのを防止することができる。金属含有クラスターである金属微粒子又は金属酸化物微粒子の平均粒径は特に限定されないが、具体的には０．２ｎｍ〜２ｎｍであり、好ましくは０．５ｎｍ〜１ｎｍである。
また、金属含有クラスター２０の金属元素（Ｍ）は、機能性構造体１に対して０．５〜２．５質量％で含有されているのが好ましく、機能性構造体１に対して０．５〜１．５質量％で含有されているのがより好ましい。例えば、金属元素（Ｍ）がＣｏである場合、Ｃｏ元素の含有量（質量％）は、［（Ｃｏ元素の質量）／（機能性構造体１の全元素の質量）］×１００で表される。
【００２４】
上記金属含有クラスターは、Ａｕ、Ａｇ、Ｃｕ、Ｐｔ、Ｒｈ、Ｐｄ、Ｎｉ、Ｃｏ、Ｆｅ、Ｍｎ、Ｃｒ、Ｉｒ、Ｚｒ、Ｃｅ、Ａｌ、Ｎｂ、Ｔｉ、Ｂｉ、Ｍｏ、Ｖ、Ｗ、Ｍｇ、およびＲｕからなる群から選択される少なくとも１種の金属原子からなることが好ましい。また、上記金属含有クラスターは、下記一般式（１）で表される金属酸化物であってもよい。
Ｍ１ｎＯｍ  ・・・（１）
但し、上記一般式（１）において、Ｍ１は、Ａｕ、Ａｇ、Ｃｕ、Ｐｔ、Ｒｈ、Ｐｄ、Ｎｉ、Ｃｏ、Ｆｅ、Ｍｎ、Ｃｒ、Ｉｒ、Ｚｒ、Ｃｅ、Ａｌ、Ｎｂ、Ｔｉ、Ｂｉ、Ｍｏ、Ｖ、Ｗ、Ｍｇ、およびＲｕからなる群から選択される少なくとも１種の金属原子であり、ｎおよびｍは整数であり、ｎは３０以下である。ｎは好ましくは１５以下であり、より好ましくは１０以下である。また、ｎは６以上が好ましく、より好ましくは９以上である。ｎを上記範囲とすることにより、金属含有クラスターのサイズ制御とともに、酸化度（価数）の制御を行うことができる。上記一般（１）式において、ｍ／ｎ比が０より大きく２以下であり、好ましくは０．５〜１．５、より好ましくは０．５５〜０．７５である。ｍ／ｎ比を上記範囲とすることにより、金属含有クラスター特有の酸化度となることで、触媒性能が増大する。
【００２５】
このような金属含有クラスターである金属酸化物としては、例えば酸化コバルト（ＣｏＯｘ）、酸化ニッケル（ＮｉＯｘ）、酸化鉄（ＦｅＯｘ）、酸化銅（ＣｕＯｘ）、酸化ジルコニウム（ＺｒＯｘ）、酸化セリウム（ＣｅＯｘ）、酸化アルミニウム（ＡｌＯｘ）、酸化ニオブ（ＮｂＯｘ）、酸化チタン（ＴｉＯｘ）、酸化ビスマス（ＢｉＯｘ）、酸化モリブデン（ＭｏＯｘ）、酸化バナジウム（ＶＯｘ）、酸化クロム（ＣｒＯｘ）等が挙げられ、上記のいずれか１種以上を主成分とすることが好ましい。
【００２６】
また、金属含有クラスターである金属としては、例えば白金（Ｐｔ）、パラジウム（Ｐｄ）、ルテニウム（Ｒｕ）、ニッケル（Ｎｉ）、コバルト（Ｃｏ）、モリブデン（Ｍｏ）、タングステン（Ｗ）、鉄（Ｆｅ）、クロム（Ｃｒ）、セリウム（Ｃｅ）、銅（Ｃｕ）、マグネシウム（Ｍｇ）、アルミニウム（Ａｌ）等が挙げられ、上記のいずれか１種以上を主成分とすることが好ましい。
【００２７】
機能性構造体１に対する、金属含有クラスター２０としての金属微粒子又は金属酸化物微粒子の含有量である、金属含有クラスター２０を構成する金属元素（Ｍ）に対する、骨格体１０を構成するケイ素（Ｓｉ）の割合（原子数比Ｓｉ／Ｍ）は、１０〜１０００であるのが好ましく、５０〜２００であるのがより好ましい。上記割合が１０００より大きいと、活性が低いなど、金属含有クラスターとしての作用が十分に得られない可能性がある。一方、上記割合が１０よりも小さいと、金属含有クラスター２０の割合が大きくなりすぎて、骨格体１０の強度が低下する傾向がある。尚、この場合、金属微粒子又は金属酸化物微粒子とは、骨格体１０の内部に存在し、好適には保持或いは担持された微粒子を言い、骨格体１０の外表面に付着した微粒子を含まない。
【００２８】
［機能性構造体の機能］
機能性構造体１は、例えば残渣油等の重質油に含まれる所定分子を透過する分子篩能を有する。具体的には、図２（ａ）に示すように、骨格体１０の外表面１０ａに形成された孔１１ａの内径以下の大きさを有する分子が、骨格体１０内に浸入することができ、孔１１ａの内径を超える大きさを有する分子は、骨格体１０内への浸入が規制される。この分子篩能により、孔１１ａに入ることができる所定分子を優先的に反応させることができる。
【００２９】
また、上記反応によって孔１１ａ内で生じた分子のうち、孔１１ａから骨格体１０の外部に出ることができる分子のみを生成物として得ることができ、孔１１ａから骨格体１０の外部に出ることができない分子は、孔１１ａから出ることができる大きさの分子に変換された後、孔１１ａから骨格体１０の外部に出る。これにより、触媒反応によって得られる生成物を所定分子に規制することができる。
【００３０】
また、機能性構造体１の一例では、通路１１の拡径部１２に金属含有クラスター２０が存在し、好適には包接されている。よって、孔１１ａ、すなわち通路１１に浸入した分子が金属含有クラスター２０と接触する。また、金属含有クラスター２０が触媒物質、例えば金属微粒子又は金属酸化物微粒子である場合、金属微粒子又は金属酸化物微粒子の一次平均粒径ＤＣが、通路１１の平均内径ＤＦよりも大きく、拡径部１２の内径ＤＥよりも小さい場合には（ＤＦ＜ＤＣ＜ＤＥ）、金属微粒子又は金属酸化物微粒子と拡径部１２との間に小通路１３が形成され（図中の矢印）、小通路１３に浸入した分子が、金属微粒子又は金属酸化物微粒子と接触する。このとき、金属含有クラスター２０は、拡径部１２に存在することによって移動が制限され、通路１１に浸入した分子等を含む流体との接触面積を維持することができる。
【００３１】
そして、通路１１に浸入した分子が金属含有クラスター２０としての金属微粒子又は金属酸化物微粒子に接触すると、金属微粒子又は金属酸化物微粒子中の酸素による酸化分解反応によって分子（被改質物質）が改質される。例えば、金属酸化物微粒子に含まれる酸化鉄を触媒とする場合、下記に示すように、残渣油等の重質成分に含まれるアルキル芳香族化合物を、アルコール及びケトンに分解し、ケトン（アセトフェノン）からベンゼンを生成する。このように金属触媒又は金属酸化物触媒による酸化分解処理を行うことにより、従来の水素化分解処理で使用される水素が不要となり、水素供給の地域的制限やコストの観点で十分に利用することができなかった重質成分を軽質油に改質することができる。
【００３２】
【化１】
2018202387.tif 000003
【００３３】
機能性構造体１は、自動車の排気ガス中に含まれる炭化水素（ＨＣ）を酸化分解する触媒として機能することもできる。この場合、骨格体１０の外表面１０ａに形成された孔１１ａの内径以下の大きさを有する排気ガス成分が、担体１０内に浸入することができ、孔１１ａの内径を超える大きさを有する排気ガス成分は、担体１０内への浸入が規制される。この篩能により、孔１１ａに入ることができる排気ガス成分（炭化水素などの有害物質）を優先的に反応させることができる。そして、通路１１に浸入した排気ガス成分が酸化触媒としての金属含有クラスター２０に接触すると、酸化反応によって排気ガス成分が無害化される。例えば、下記に示すように、排気ガス中の有害物質である炭化水素は、機能性構造体１により効率的に二酸化炭素及び水に変換される。このように酸化触媒である金属含有クラスター２０による酸化処理を行うことにより、排気ガス中の有害物質量を効果的に低減することができる。
ＣｙＨｚ＋（ｙ＋ｚ／４）Ｏ２→ｙＣＯ２＋ｚ／２Ｈ２Ｏ
【００３４】
同様に、排気ガス中の粒子状物質である固体すすや可溶性有機成分等も、酸化触媒である金属含有クラスターに接触すると、酸化反応によって効率的に二酸化炭素及び水等に変換されて無害化される。
【００３５】
［機能性構造体の製造方法］
図３は、図１の機能性構造体１の製造方法を示すフローチャートである。以下、骨格体に内在する金属含有クラスターが金属微粒子である場合を例に、機能性構造体の製造方法の一例を説明する。
【００３６】
（ステップＳ１：準備工程）
図３に示すように、先ず、ゼオライト型化合物で構成される多孔質構造の骨格体を得るための前駆体材料（Ａ）を準備する。前駆体材料（Ａ）は、好ましくは規則性メソ細孔物質であり、機能性構造体の骨格体を構成するゼオライト型化合物の種類（組成）に応じて適宜選択できる。
【００３７】
ここで、機能性構造体の骨格体を構成するゼオライト型化合物がケイ酸塩化合物である場合には、規則性メソ細孔物質は、細孔径１〜５０ｎｍの細孔が１次元、２次元または３次元に均一な大きさかつ規則的に発達したＳｉ−Ｏ骨格からなる化合物であることが好ましい。このような規則性メソ細孔物質は、合成条件によって様々な合成物として得られるが、合成物の具体例としては、例えばＳＢＡ−１、ＳＢＡ−１５、ＳＢＡ−１６、ＫＩＴ−６、ＦＳＭ−１６、ＭＣＭ−４１等が挙げられ、中でもＭＣＭ−４１が好ましい。なお、ＳＢＡ−１の細孔径は１０〜３０ｎｍ、ＳＢＡ−１５の細孔径は６〜１０ｎｍ、ＳＢＡ−１６の細孔径は６ｎｍ、ＫＩＴ−６の細孔径は９ｎｍ、ＦＳＭ−１６の細孔径は３〜５ｎｍ、ＭＣＭ−４１の細孔径は１〜１０ｎｍである。また、このような規則性メソ細孔物質としては、例えばメソポーラスシリカ、メソポーラスアルミノシリケート、メソポーラスメタロシリケート等が挙げられる。
【００３８】
前駆体材料（Ａ）は、市販品および合成品のいずれであってもよい。前駆体材料（Ａ）を合成する場合には、公知の規則性メソ細孔物質の合成方法により行うことができる。例えば、前駆体材料（Ａ）の構成元素を含有する原料と、前駆体材料（Ａ）の構造を規定するための鋳型剤とを含む混合溶液を調製し、必要に応じてｐＨを調整して、水熱処理（水熱合成）を行う。その後、水熱処理により得られた沈殿物（生成物）を回収（例えば、ろ別）し、必要に応じて洗浄および乾燥し、さらに焼成することで、粉末状の規則性メソ細孔物質である前駆体材料（Ａ）が得られる。ここで、混合溶液の溶媒としては、例えば水、またはアルコール等の有機溶媒、若しくはこれらの混合溶媒等を用いることができる。また、原料は、骨格体の種類に応じて選択されるが、例えばテトラエトキシシラン（ＴＥＯＳ）等のシリカ剤、フュームドシリカ、石英砂等が挙げられる。また、鋳型剤としては、各種界面活性剤、ブロックコポリマー等を用いることができ、規則性メソ細孔物質の合成物の種類に応じて選択することが好ましく、例えばＭＣＭ−４１を作製する場合にはヘキサデシルトリメチルアンモニウムブロミド等の界面活性剤が好適である。水熱処理は、例えば、密閉容器内で、８０〜８００℃、５時間〜２４０時間、０〜２０００ｋＰａの処理条件で行うことができる。焼成処理は、例えば、空気中で、３５０〜８５０℃、２〜３０時間の処理条件で行うことができる。
【００３９】
（ステップ２：含浸工程）
次に、準備した前駆体材料（Ａ）に、金属含有溶液を含浸させ、前駆体材料（Ｂ）を得る。
【００４０】
金属含有溶液は、機能性構造体の金属微粒子等を構成する金属元素（Ｍ）に対応する金属成分（例えば、金属イオン）を含有する溶液であればよく、例えば、溶媒に、金属元素（Ｍ）を含有する金属塩を溶解させることにより調製できる。このような金属塩としては、例えば、塩化物、水酸化物、酸化物、硫酸塩、硝酸塩等の金属塩が挙げられ、中でも硝酸塩が好ましい。溶媒としては、例えば水、またはアルコール等の有機溶媒、若しくはこれらの混合溶媒等を用いることができる。
【００４１】
前駆体材料（Ａ）に金属含有溶液を含浸させる方法は、特に限定されないが、例えば、後述する水熱処理工程の前に、粉末状の前駆体材料（Ａ）を撹拌しながら、金属含有溶液を複数回に分けて少量ずつ添加することが好ましい。また、前駆体材料（Ａ）の細孔内部に金属含有溶液がより浸入し易くなる観点から、前駆体材料（Ａ）に、金属含有溶液を添加する前に予め、添加剤として界面活性剤を添加しておくことが好ましい。このような添加剤は、前駆体材料（Ａ）の外表面を被覆する働きがあり、その後に添加される金属含有溶液が前駆体材料（Ａ）の外表面に付着することを抑制し、金属含有溶液が前駆体材料（Ａ）の細孔内部により浸入し易くなると考えられる。
【００４２】
このような添加剤としては、例えばポリオキシエチレンオレイルエーテル、ポリオキシエチレンアルキルエーテル、ポリオキシエチレンアルキルフェニルエーテル等の非イオン性界面活性剤が挙げられる。これらの界面活性剤は、分子サイズが大きく前駆体材料（Ａ）の細孔内部には浸入できないため、細孔の内部に付着することは無く、金属含有溶液が細孔内部に浸入することを妨げないと考えられる。非イオン性界面活性剤の添加方法としては、例えば、後述する焼成工程の前に、非イオン性界面活性剤を、前駆体材料（Ａ）に対して５０〜５００質量％添加するのが好ましい。非イオン性界面活性剤の前駆体材料（Ａ）に対する添加量が５０質量％未満であると上記の抑制作用が発現し難く、非イオン性界面活性剤を前駆体材料（Ａ）に対して５００質量％よりも多く添加すると粘度が上がりすぎるので好ましくない。よって、非イオン性界面活性剤の前駆体材料（Ａ）に対する添加量を上記範囲内の値とする。
【００４３】
また、前駆体材料（Ａ）に添加する金属含有溶液の添加量は、前駆体材料（Ａ）に含浸させる金属含有溶液中に含まれる金属元素（Ｍ）の量（すなわち、前駆体材料（Ｂ）に内在させる金属元素（Ｍ）の量）を考慮して、適宜調整することが好ましい。例えば、後述する水熱処理工程の前に、前駆体材料（Ａ）に添加する金属含有溶液の添加量は、前駆体材料（Ａ）に添加する金属含有溶液中に含まれる金属元素（Ｍ）に対する、前駆体材料（Ａ）を構成するケイ素（Ｓｉ）の比（原子数比Ｓｉ／Ｍ）に換算して、１０〜１０００となるように調整することが好ましく、５０〜２００となるように調整することがより好ましい。例えば、前駆体材料（Ａ）に金属含有溶液を添加する前に、添加剤として界面活性剤を前駆体材料（Ａ）に添加した場合、前駆体材料（Ａ）に添加する金属含有溶液の添加量を、原子数比Ｓｉ／Ｍに換算して５０〜２００とすることで、金属微粒子の金属元素（Ｍ）を、機能性構造体１に対して０．５〜２．５質量％で含有させることができる。前駆体材料（Ｂ）の状態で、その細孔内部に存在する金属元素（Ｍ）の量は、金属含有溶液の金属濃度や、上記添加剤の有無、その他温度や圧力等の諸条件が同じであれば、前駆体材料（Ａ）に添加する金属含有溶液の添加量に概ね比例する。また、前駆体材料（Ｂ）に内在する金属元素（Ｍ）の量は、機能性構造体の骨格体に内在する金属微粒子等を構成する金属元素の量と比例関係にある。したがって、前駆体材料（Ａ）に添加する金属含有溶液の添加量を上記範囲に制御することにより、前駆体材料（Ａ）の細孔内部に金属含有溶液を十分に含浸させることができ、ひいては、機能性構造体の骨格体に内在させる金属微粒子等の量を調整することができる。
【００４４】
前駆体材料（Ａ）に金属含有溶液を含浸させた後は、必要に応じて、洗浄処理を行ってもよい。洗浄溶液として、水、またはアルコール等の有機溶媒、若しくはこれらの混合溶液を用いることができる。また、前駆体材料（Ａ）に金属含有溶液を含浸させ、必要に応じて洗浄処理を行った後、さらに乾燥処理を施すことが好ましい。乾燥処理としては、一晩程度の自然乾燥や、１５０℃以下の高温乾燥が挙げられる。なお、金属含有溶液に含まれる水分や、洗浄溶液の水分が、前駆体材料（Ａ）に多く残った状態で、後述の焼成処理を行うと、前駆体材料（Ａ）の規則性メソ細孔物質としての骨格構造が壊れる恐れがあるので、十分に乾燥するのが好ましい。
【００４５】
（ステップＳ３：水熱処理工程）
次に、ゼオライト型化合物で構成される多孔質構造の骨格体を得るための前駆体材料（Ａ）に金属含有溶液が含浸された前駆体材料（Ｂ）と、構造規定剤とを混合した混合溶液を作製し、水熱合成して、前駆体材料（Ｃ）を得る。
【００４６】
構造規定剤は、骨格体の構造を規定するための鋳型剤であり、例えば界面活性剤である。構造規定剤は、機能性構造体の骨格体の骨格構造に応じて選択することが好ましく、例えばテトラメチルアンモニウムブロミド（ＴＭＡＢｒ）、テトラエチルアンモニウムブロミド（ＴＥＡＢｒ）、テトラプロピルアンモニウムブロミド（ＴＰＡＢｒ）等の界面活性剤が好適である。
【００４７】
前駆体材料（Ｂ）と構造規定剤との混合は、本水熱処理工程時に行ってもよいし、水熱処理工程の前に行ってもよい。また、上記混合溶液の調製は、特に限定されず、前駆体材料（Ｂ）と、構造規定剤とを、溶媒とを同時に混合してもよいし、溶媒に、前駆体材料（Ｂ）と、構造規定剤とをそれぞれ個別に分散させた状態にし、それぞれの分散溶液を混合してもよい。溶媒は、例えば水、アルコール等の有機溶媒、若しくはこれらの混合溶媒等が挙げられる。また、混合溶液は、水熱合成を行う前に、酸又は塩基を用いてｐＨを調整しておくことが好ましい。
【００４８】
水熱処理は、公知の方法で行うことができ、例えば、密閉容器内で、８０〜８００℃、５時間〜２４０時間、０〜２０００ｋＰａの処理条件で行うことが好ましい。また、水熱処理は、塩基性雰囲気下で行われることが好ましい。ここでの反応メカニズムは必ずしも明らかではないが、前駆体材料（Ｂ）を原料として水熱処理を行うことにより、前駆体材料（Ｂ）の規則性メソ細孔物質としての骨格構造は次第に崩れるが、前駆体材料（Ｂ）の細孔内部での金属成分の位置は概ね維持されたまま、構造規定剤の作用により、機能性構造体の骨格体としての新たな骨格構造（多孔質構造）が形成される。このようにして得られた機能性構造体は、多孔質構造の骨格体と、骨格体に内在する金属成分を備え、さらに骨格体はその多孔質構造により複数の孔が互いに連通した通路を有し、金属成分はその少なくとも一部分が骨格体の通路に存在している。
【００４９】
水熱処理後に得られる沈殿物（機能性構造体）は、回収（例えば、ろ別）後、必要に応じて洗浄、乾燥および焼成することが好ましい。洗浄溶液としては、水、またはアルコール等の有機溶媒、若しくはこれらの混合溶液を用いることができる。乾燥処理としては、一晩程度の自然乾燥や、１５０℃以下の高温乾燥が挙げられる。なお、沈殿物に水分が多く残った状態で、焼成処理を行うと、機能性構造体の骨格体としての骨格構造が壊れる恐れがあるので、十分に乾燥するのが好ましい。
【００５０】
なお、本実施形態では、上記水熱処理工程において、前駆体材料（Ｂ）と構造規定剤とを混合した混合溶液を調製して、前駆体材料（Ｂ）を水熱処理しているが、これに限らず、前駆体材料（Ｂ）の種類によっては構造規定剤を使用せずに、水熱処理工程を行うことができる。例えば、最終的にＦＡＵ型のゼオライト型化合物を得る場合には、構造規定剤を使用せずに水熱処理を行うことができる。
【００５１】
（ステップＳ４：焼成工程）
次に、水熱処理により得られた前駆体材料（Ｃ）を焼成し、機能性構造体を得る。焼成処理は、例えば、空気中で、８０〜８５０℃、２時間〜３０時間の処理条件で行うことが好ましい。このような焼成処理により、規則性メソ細孔物質の孔内に含浸された金属成分が結晶成長し、孔内に金属含有クラスターが形成される。このとき、骨格体はその多孔質構造により複数の孔が互いに連通した通路を有し、金属含有クラスターが内在する通路部分には、金属含有クラスターの平均粒径に相当する内径、またはそれより若干大きい内径を有する拡径部が形成される。つまり、金属含有クラスターは、予め前駆体材料（Ｃ）に内在しているため、上記焼成処理により骨格体を合成する際に、骨格体の通路の拡径部に金属含有クラスターが内包されやすい。その結果、金属含有クラスターが骨格体の通路の拡径部に内包された機能性構造体が合成される。
【００５２】
以上説明した製造方法は、前駆体材料（Ａ）に含浸させる金属含有溶液に含まれる金属元素（Ｍ）が、酸化され難い金属種（例えば、貴金属）である場合の一例である。
【００５３】
前駆体材料（Ａ）に含浸させる金属含有溶液中に含まれる金属元素（Ｍ）が、酸化され易い金属種（例えば、Ｆｅ、Ｃｏ、Ｃｕ等）である場合には例えば、上記水熱処理工程後に、前駆体材料（Ｃ）に還元処理を行うことが好ましい。金属含有溶液中に含まれる金属元素（Ｍ）が、酸化され易い金属種である場合、含浸処理（ステップＳ２）の後の工程（ステップＳ３）における熱処理により、金属成分が酸化されてしまう。そのため、水熱処理工程（ステップＳ３）で形成される骨格体には、金属酸化物微粒子が内在することになる。そのため、骨格体に、金属からなる金属含有クラスターが内在する機能性構造体を得るためには、上記水熱処理後に、さらに水素ガス等の還元ガス雰囲気下で還元処理することが望ましい（ステップＳ５：還元処理工程）。還元処理を行うことにより、骨格体に内在する金属酸化物微粒子が還元され、金属酸化物微粒子を構成する金属元素（Ｍ）に対応する金属微粒子が形成される。その後、焼成処理を行うことにより、骨格体に、金属からなる金属含有クラスターが内在する機能性構造体が得られる。
なお、上記では、金属微粒子からなる金属含有クラスターを内包する機能性構造体の製造方法例を説明した。金属酸化物微粒子からなる金属含有クラスターを内包する機能性構造体を製造する際には、上記の還元処理を行う必要はない。
【００５４】
図４は、図１の機能性構造体１の変形例を示す模式図である。図１の機能性構造体１は、骨格体１０に内在する少なくとも１つの金属含有クラスター２０を備えるが、これに限らず、図３に示すように、機能性構造体２が、骨格体１０の外表面１０ａに保持された少なくとも１つの他の機能性物質３０を更に備えていてもよい。この他の機能性物質３０は、一又は複数の機能を有する物質であり、単独又は骨格体１０と協働することによって一又は複数の機能を有する物質であり、上記機能には、例えば触媒機能、発光（或いは蛍光）機能、吸光機能、識別機能等が含まれる。好ましくは機能性物質３０は触媒物質である。機能性物質３０が有する機能は、金属含有クラスター２０が有する機能と同一であってもよいし、異なっていてもよい。また、金属含有クラスター２０、機能性物質３０の双方が触媒物質、例えば金属微粒子である場合、機能性物質３０である金属微粒子の材料は、金属含有クラスター２０である金属微粒子の材料と同一であってもよいし、異なっていてもよい。本構成によれば、機能性構造体２の機能発揮を更に促進することができる。特に、金属含有クラスター２０，機能性物質３０が金属微粒子である場合、機能性構造体１と比較して、機能性構造体２に保持された金属微粒子の含有量を増大することができ、金属微粒子による触媒反応を更に促進することができる。
【００５５】
この場合、骨格体１０の内部に存在する金属含有クラスター２０の含有量は、骨格体１０の外表面１０ａに担持された他の機能性物質３０の含有量よりも大きいことが好ましい。機能性物質３０が金属微粒子である場合、機能性構造体２に対する、機能性物質３０としての金属微粒子の含有量（Ｍ／Ｓｉ）は、０．００１ａｔ％〜３０ａｔ％であり、好ましくは０．０１〜１５ａｔ％である。これにより、骨格体１０の内部に存在する金属微粒子による触媒反応が支配的となり、安定的な触媒反応を実現することができる。
【００５６】
上述したように、本実施形態によれば、骨格体１０は、複数の孔１１ａ，１１ａ，・・・が互いに連通するように形成された通路１１を有しており、金属含有クラスター２０が骨格体１０の通路１１に存在するので、流体が小さい孔径の通路１１を流れる際に生じる流路抵抗（摩擦力）の影響に因り、金属含有クラスター２０が通路１１内の流体から受ける力を減少させることができ、金属含有クラスター２０の脱離を抑制して、金属含有クラスター２０の機能を長期的に発揮することが可能となる。また、通路１１が骨格体１０内で三次元的な立体構造を有することで、曲がりや分岐に因って流路抵抗が更に増大し、金属含有クラスター２０の脱離を更に抑制することができる。特に、流体が重質油分解成分等を含む高粘性の液体である場合、上記流路抵抗の影響が大きくなり、金属含有クラスター２０が通路１１内の流体から受ける力をより減少させることができる。よって、機能低下を抑制して、機能性構造体１の長寿命化を図ることができる。加えて、金属含有クラスター２０の長寿命化により金属含有クラスター２０の交換時期のスパンが長くなるので、機能性構造体１の交換作業が簡便となる。更に、使用済みの機能性構造体１の廃棄量を大幅に低減することができ、省資源化を図ることができる。
【００５７】
また、機能性構造体１の一例では、通路１１が、該通路１１に設けられた拡径部１２を有し、金属含有クラスター２０が、通路１１の拡径部１２に存在するので、金属含有クラスター２０の骨格体１０内での移動が規制され、金属含有クラスター２０の脱離を防止することができる。特に、通路１１に複数の拡径部１２が設けられ、複数の拡径部１２の各々に金属含有クラスター２０が存在する場合に、各拡径部に存在する各金属含有クラスターの脱離を防止することができ、金属含有クラスター２０同士の凝集を防止することができる。
【００５８】
また、金属含有クラスター２０が金属微粒子又は金属酸化物微粒子であり、骨格体１０が上記金属微粒子又は金属酸化物微粒子を担持する担体である場合、（ｉ）多孔質構造の分子篩能によって所定の被改質物質を選択的に浸入させることができ、更に、（ｉｉ）骨格体１０内での金属微粒子又は金属酸化物微粒子の移動が規制され、金属微粒子又は金属酸化物微粒子同士のシンタリングを防止することができ、触媒としての有効表面積の減少を格段に抑制することができる。このため、金属微粒子又は金属酸化物微粒子の触媒機能によって所定の被改質物質を酸化分解して所定化合物を長期的に得ることができる。よって、触媒活性の低下を抑制して、機能性構造体１の長寿命化を図ることができる。また、触媒の長寿命化により機能性構造体１の交換作業が簡便となり、使用済みの機能性構造体１の廃棄量を大幅に低減することができ、省資源化を図ることができる。
【００５９】
特に、重質成分の改質の際に機能性構造体１を用いることにより、これまで十分に利用できなかった重質成分の接触分解処理を促進することができ、脱硫ナフサ、脱硫灯油、脱硫軽油、脱硫重油等の得率を向上することができる。
【００６０】
以上、本発明の実施形態に係る機能性構造体について述べたが、本発明は上記の実施形態に限定されるものではなく、本発明の技術思想に基づいて各種の変形および変更が可能である。
【実施例】
【００６１】
（実施例１〜６４）
［前駆体材料（Ａ）の合成］
シリカ剤（テトラエトキシシラン（ＴＥＯＳ）、和光純薬工業株式会社製）と、鋳型剤としての界面活性剤とを混合した混合水溶液を作製し、適宜ｐＨ調整を行い、密閉容器内で、８０〜３００℃、１００時間、水熱処理を行った。その後、生成した沈殿物をろ別し、水およびエタノールで洗浄し、さらに６００℃、２４時間、空気中で焼成して、表１〜４に示される種類および孔径の前駆体材料（Ａ）を得た。なお、界面活性剤は、前駆体材料（Ａ）の種類に応じて（「前駆体材料（Ａ）の種類：界面活性剤」）以下のものを用いた。
・ＭＣＭ−４１：ヘキサデシルトリメチルアンモニウムブロミド（ＣＴＡＢ）（和光純薬工業株式会社製）。
【００６２】
［金属含有クラスターが存在する触媒構造体の合成］
次に、表１〜４に示される種類の金属微粒子からなる金属含有クラスターを構成する金属元素（Ｍ）に応じて、該金属元素（Ｍ）を含有する金属塩を、水に溶解させて、金属含有水溶液を調製し、添加剤としてのポリオキシエチレン（１５）オレイルエーテル（ＮＩＫＫＯＬ  ＢＯ−１５Ｖ、日光ケミカルズ株式会社製）の水溶液を添加する前処理を行った。次に、粉末状の前駆体材料（Ａ）に、金属含有水溶液を複数回に分けて少量ずつ添加し、室温（２０℃±１０℃）で１２時間以上乾燥させて、前駆体材料（Ｂ）を得た。なお、金属塩は、以下のものを用いた。
・Ｃｏ：硝酸コバルト六水和物：和光純薬工業株式会社製、製品名「硝酸コバルト(II)六水和物，９９．９％」、
・Ｎｉ：硝酸ニッケル六水和物：和光純薬工業株式会社製、製品名「硝酸ニッケル（II）六水和物，９９．９％」、
・Ｆｅ：硝酸鉄九水和物：和光純薬工業株式会社製、製品名「硝酸鉄（III）九水和物，９９．９％」
・Ｃｕ：硝酸銅三水和物：和光純薬工業株式会社製、製品名「硝酸銅(II)三水和物，９９．９％」
【００６３】
また、前駆体材料（Ａ）に添加する金属含有水溶液の添加量は、該金属含有水溶液中に含まれる金属元素（Ｍ）に対する、前駆体材料（Ａ）を構成するケイ素（Ｓｉ）の比（原子数比Ｓｉ／Ｍ）に換算したときの数値が、１００になるように調整した。
【００６４】
次に、上記のようにして得られた金属含有水溶液を含浸させた前駆体材料（Ｂ）と、必要に応じて表１〜４に示す構造規定剤とを混合して混合水溶液を作製し、密閉容器内で、８０〜３００℃、表１〜４に示すｐＨおよび時間の条件で、水熱処理を行った。次に、生成した沈殿物をろ別し、水洗し、１００℃で１２時間以上乾燥させ、さらに６００℃、２４時間、空気中で焼成した。その後、焼成物を回収し、水素ガスの流入下で、４００℃、３５０分間、還元処理した。
【００６５】
次に、得られた前駆体材料（Ｃ）を、６００℃、２４時間、空気中で焼成して、機能性構造体を得た。
【００６６】
（比較例１）
比較例１では、ＭＦＩ型シリカライトに平均粒径５０ｎｍ以下の酸化コバルト粉末（II，III）（シグマ アルドリッチ ジャパン合同会社製）を混合し、骨格体としてのシリカライトの外表面に、金属含有クラスターである酸化コバルト微粒子を付着させた機能性構造体を得た。ＭＦＩ型シリカライトは、金属を添加する工程以外は、実施例と同様の方法で合成した。
【００６７】
（比較例２）
比較例２では、酸化コバルト微粒子を付着させる工程を省略したこと以外は、比較例１と同様の方法にてＭＦＩ型シリカライトを合成した。
【００６８】
［評価］
担体と金属含有クラスターとを備える上記実施例の機能性構造体および比較例のシリカライトについて、以下に示す条件で、各種特性評価を行った。
【００６９】
［Ａ］骨格体の通路の平均内径、金属含有クラスター（金属微粒子）の存在状態および粒径の確認
実施例１〜６４で得られた機能性構造体について、ＸＲＤ（Ｘ線回折装置；Ｄ８  Ａｄｖａｎｃｅ（ブルカー株式会社製））により骨格体内の通路の平均内径を測定した。ＸＲＤによる通路の平均内径の測定条件は、測定範囲：２θ＝５〜７０°、線源：ＣｕＫαとした。
また、ＳＡＸＳ（小角Ｘ線散乱）を用いて、金属含有クラスターの存在状態および粒径を分析した。より具体的には、ＳＡＸＳによる測定は、Ｓｐｒｉｎｇ−８のビームラインＢＬ１９Ｂ２を用いて行った。得られたＳＡＸＳデータは、Ｇｕｉｎｉｅｒ近似法により球形モデルでフィッティングを行い、機能性構造体中のＣｕからなる金属含有クラスターの確認およびその粒径を測定した。この結果、骨格体内部に粒径１．０ｎｍの金属含有クラスターが、粒径が揃いかつ非常に高い分散状態で存在していることが分かった。
【００７０】
［Ｂ］触媒活性
触媒活性は、以下の条件で評価した。まず、機能性構造体を、常圧流通式反応装置に０．２ｇ充填し、窒素ガス（Ｎ２）をキャリアガス（５ｍｌ／ｍｉｎ）とし、４００℃、２時間、ブチルベンゼン(重質油のモデル物質)の分解反応を行った。反応終了後に、回収した生成ガスおよび生成液を、ガスクロマトグラフィー質量分析法（ＧＣ／ＭＳ）により成分分析した。なお、生成ガスの分析装置には、ＴＲＡＣＥ １３１０ＧＣ（サーモフィッシャーサイエンティフィック株式会社製、検出器：熱伝導度検出器）を用い、生成液の分析装置には、ＴＲＡＣＥ ＤＳＱ（サーモフィッシャーサイエンティフィック株式会社製、検出器：質量検出器、イオン化方法：ＥＩ（イオン源温度２５０℃、ＭＳトランスファーライン温度３２０℃、検出器：熱伝導度検出器））を用いた。さらに、上記成分分析の結果に基づき、ブチルベンゼンよりも分子量が小さい化合物（具体的には、ベンゼン、トルエン、エチルベンゼン、スチレン、クメン、メタン、エタン、エチレン、プロパン、プロピレン、ブタン、ブテン等）の収率（ｍｏｌ％）を求めた。上記化合物の収率は、反応開始前のブチルベンゼンの物質量（ｍｏｌ）に対する、生成液中に含まれるブチルベンゼンよりも分子量が小さい化合物の物質量の総量（ｍｏｌ）の百分率（ｍｏｌ％）として算出した。そして、以下の基準に従って、触媒活性を評価した。
【００７１】
「◎」：生成液中に含まれるブチルベンゼンよりも分子量が小さい化合物の収率が４０ｍｏｌ％以上である場合、触媒活性（分解能）が優れていると判定した。
「○」：生成液中に含まれるブチルベンゼンよりも分子量が小さい化合物の収率が２５ｍｏｌ％以上４０ｍｏｌ％未満である場合、触媒活性が良好であると判定した。
「△」：生成液中に含まれるブチルベンゼンよりも分子量が小さい化合物の収率が１０ｍｏｌ％以上２５ｍｏｌ％未満である場合、触媒活性が良好ではないものの合格レベル（可）でありと判定した。
「×」：生成液中に含まれるブチルベンゼンよりも分子量が小さい化合物の収率が１０ｍｏｌ％未満である場合を触媒活性が劣る（不可）と判定した。
【００７２】
【表１】
2018202387.tif 000004
【００７３】
【表２】
2018202387.tif 000005
【００７４】
【表３】
2018202387.tif 000006
【００７５】
【表４】
2018202387.tif 000007
【００７６】
表１〜４から明らかなように、単位骨格内に金属含有クラスターが所定量、保持されている実施例１〜６４では、ブチルベンゼンの分解反応の触媒活性が良好であることが分かった。一方、骨格体の外表面にのみ金属含有クラスターを付着させた比較例１および機能性物質を何ら有していない比較例２の骨格体そのものでは、ブチルベンゼンの分解反応に対してほとんど触媒活性を示さなかった。
【符号の説明】
【００７７】
１  機能性構造体
１０  骨格体
１０ａ  外表面
１１  通路
１１ａ  孔
１２  拡径部
２０  金属含有クラスター
３０  機能性物質
ＤＣ  一次平均粒径
ＤＦ  平均内径
ＤＥ  内径
【図１】
2018202387.tif 000008
【図２】
2018202387.tif 000009
【図３】
2018202387.tif 000010
【図４】
2018202387.tif 000011